(57)【要約】【課題】表面変性剤としてのペルフルオロ化アルコール又はアミンの官能化エステル、アミド又はウレタンの提供。【解決手段】本発明は、  （ａ）酸化、熱又は光誘発分解を受け易い有機材、及び、  （ｂ）式（Ｉ）【化１】2008530260.tif 000087（式中、一般記号は請求項１で定義した通りである。）で表わされる化合物の溶融添加剤を少なくとも１種、含む組成物を記載する。  式（Ｉ）で表わされる化合物は、有機材料の表面エネルギーの減少剤として、例えば有機材料の撥油性及び撥水性を増加させるために有用である。【選択図】なし
2008530260.tif 000002
【特許請求の範囲】
【請求項１】
（ａ）酸化、熱又は光誘発分解を受け易い有機材料、及び
（ｂ）少なくとも、式（Ｉ）
【化１】
2008530260.tif 000054
（式中、
Ｒ1は、−ＮＯ2、−Ｎ＝ＣＨ−Ｒ4又は
【化２】
2008530260.tif 000055
を表わし、
Ｒ2は、−ＮＯ2、−Ｎ＝ＣＨ−Ｒ4、
【化３】
2008530260.tif 000056
又は−Ｘ−Ｒ3を表わし、
Ｒ3は、フッ素含有基を表わし、
Ｒ4は、炭素原子数１ないし２５のアルキル基、炭素原子数３ないし２５のアルケニル基、未置換の又は炭素原子数１ないし４のアルキル基で置換されたフェニル基を表わし、
Ｒ5は、水素原子、−Ｙ−Ｒ7、
【化４】
2008530260.tif 000057
を表わし、
Ｒ6は、水素原子、炭素原子数１ないし８のアルキル基又はベンジル基を表わし、
Ｒ7は、炭素原子数１ないし２５のアルキル基、炭素原子数２ないし２５のアルケニル基、未置換の又は炭素原子数１ないし４のアルキル基もしくは炭素原子数１ないし４のアルカノイルアミノ基で置換されたフェニル基、未置換の又は炭素原子数１ないし４のアルキル基で置換されたフェニルアミノ基を表わし、
Ｒ8は、−ＮＯ2、−Ｎ＝ＣＨ−Ｒ4又は
【化５】
2008530260.tif 000058
を表わし、
Ｒ9は、水素原子又は−Ｙ−Ｒ7、
【化６】
2008530260.tif 000059
を表わし、
Ｒ10は、水素原子、炭素原子数１ないし８のアルキル基又はベンジル基を表わし、
Ｘは、
【化７】
2008530260.tif 000060
を表わし、
Ｒ11は、水素原子、炭素原子数１ないし８のアルキル基又はベンジル基を表わし、
Ｙは、
【化８】
2008530260.tif 000061
を表わし、
Ｚは、炭素原子数１ないし２５のアルキレン基、１，２−フェニレン基、１，３−フェニレン基、１，４−フェニレン基又は
【化９】
2008530260.tif 000062
を表わし、
Ｒ12及びＲ13は、各々互いに独立して、水素原子、炭素原子数１ないし１２のアルキル基又はフェニル基を表わすか、又はＲ11及びＲ12は、結合している炭素原子と一緒になって、未置換の又は炭素原子数１ないし４のアルキル基１ないし３個で置換された炭素原子数５ないし８のシクロアルキリデン環を形成する。）で表わされる化合物、
を含む組成物。
【請求項２】
Ｒ2が、−Ｘ−Ｒ3を表わし、
Ｒ3が、炭素原子数１ないし２５のフルオロアルキル基を表わし、
Ｘが、
【化１０】
2008530260.tif 000063
を表わし、
Ｒ11が、水素原子又は炭素原子数１ないし４のアルキル基を表わす、請求項１に記載の組成物。
【請求項３】
Ｒ3が炭素原子数１ないし２５のフルオロアルキル基を表わす、請求項１に記載の組成物。
【請求項４】
Ｒ6及びＲ10が水素原子を表わす、請求項１に記載の組成物。
【請求項５】
Ｒ7が、炭素原子数１ないし１８のアルキル基、炭素原子数２ないし１８のアルケニル基、未置換の又は炭素原子数１ないし４のアルキル基もしくは炭素原子数１ないし４のアルカノイルアミノ基で置換されたフェニル基、未置換の又は炭素原子数１ないし４のアルキル基で置換されたフェニルアミノ基を表わす、請求項１に記載の組成物。
【請求項６】
Ｒ12及びＲ13が、各々互いに独立して、水素原子又は炭素原子数１ないし４のアルキル基を表わすか、又はＲ12及びＲ13が、結合している炭素原子と一緒になって、シクロへキシリデン環を形成する、請求項１に記載の組成物。
【請求項７】
Ｒ1が、−ＮＯ2、−Ｎ＝ＣＨ−Ｒ4又は
【化１１】
2008530260.tif 000064
を表わし、
Ｒ2が、−ＮＯ2、−Ｎ＝ＣＨ−Ｒ4、
【化１２】
2008530260.tif 000065
又は−Ｘ−Ｒ3を表わし、
Ｒ3が、−ＣＨ2ＣＨ2（ＣＦ2）7ＣＦ3又は−ＣＨ2ＣＨ2（ＣＦ2）3ＣＦ3を表わし、
Ｒ4が、炭素原子数４ないし１２のアルキル基、炭素原子数４ないし１２のアルケニル基、未置換の又は炭素原子数１ないし４のアルキル基で置換されたフェニル基を表わし、
Ｒ5が、水素原子、−Ｙ−Ｒ7、
【化１３】
2008530260.tif 000066
を表わし、
Ｒ6が、水素原子を表わし、
Ｒ7が、炭素原子数１ないし８のアルキル基、炭素原子数２ないし８のアルケニル基、フェニル基又はフェニルアミノ基を表わし、
Ｒ8が、−ＮＯ2、−Ｎ＝ＣＨ−Ｒ4又は
【化１４】
2008530260.tif 000067
を表わし、
Ｒ9が、水素原子、−Ｙ−Ｒ7、
【化１５】
2008530260.tif 000068
を表わし、
Ｒ10が、水素原子を表わし、
Ｘが、
【化１６】
2008530260.tif 000069
を表わし、
Ｒ11が、水素原子を表わし、
Ｙが、
【化１７】
2008530260.tif 000070
を表わし、
Ｚが、炭素原子数４ないし１２のアルキレン基、１，３−フェニレン基、１，４−フェニレン基又は
【化１８】
2008530260.tif 000071
を表わし、
Ｒ12及びＲ13が、水素原子を表わす、請求項１に記載の組成物。
【請求項８】
成分（ａ）が天然、半合成又は合成ポリマーである、請求項１に記載の組成物。
【請求項９】
成分（ａ）が合成ポリマーである、請求項１に記載の組成物。
【請求項１０】
成分（ｂ）が繊維又は不織布である、請求項１に記載の組成物。
【請求項１１】
成分（ｂ）が、成分（ａ）の質量に基づき０．０１ないし１０％の量で存在する、請求項１に記載の組成物。
【請求項１２】
更に、成分（ａ）及び（ｂ）に加えて、更なる添加剤を含む請求項１に記載の組成物。
【請求項１３】
更なる添加剤として、フェノール系抗酸化剤、光安定剤及び／又は加工安定剤を含む請求項１２に記載の組成物。
【請求項１４】
式（Ｉ）
【化１９】
2008530260.tif 000072
（式中、
Ｒ1は、−ＮＯ2、−Ｎ＝ＣＨ−Ｒ4又は
【化２０】
2008530260.tif 000073
を表わし、
Ｒ2は、−Ｘ−Ｒ3を表わし、
Ｒ3は、フッ素含有基を表わし、
Ｒ4は、炭素原子数１ないし２５のアルキル基、炭素原子数３ないし２５のアルケニル基、未置換の又は炭素原子数１ないし４のアルキル基で置換されたフェニル基を表わし、
Ｒ5は、水素原子、−Ｙ−Ｒ7、
【化２１】
2008530260.tif 000074
を表わし、
Ｒ6は、水素原子、炭素原子数１ないし８のアルキル基又はベンジル基を表わし、
Ｒ7は、炭素原子数１ないし２５のアルキル基、炭素原子数２ないし２５のアルケニル基、未置換の又は炭素原子数１ないし４のアルキル基もしくは炭素原子数１ないし４のアルカノイルアミノ基で置換されたフェニル基、未置換の又は炭素原子数１ないし４のアルキル基で置換されたフェニルアミノ基を表わし、
Ｒ8は、−ＮＯ2、−Ｎ＝ＣＨ−Ｒ4又は
【化２２】
2008530260.tif 000075
を表わし、
Ｒ9は、水素原子又は−Ｙ−Ｒ7、
【化２３】
2008530260.tif 000076
を表わし、
Ｒ10は、水素原子、炭素原子数１ないし８のアルキル基又はベンジル基を表わし、
Ｘは、
【化２４】
2008530260.tif 000077
を表わし、
Ｒ11は、水素原子、炭素原子数１ないし８のアルキル基又はベンジル基を表わし、
Ｙは、
【化２５】
2008530260.tif 000078
を表わし、
Ｚは、炭素原子数１ないし２５のアルキレン基、１，２−フェニレン基、１，３−フェニレン基、１，４−フェニレン基又は
【化２６】
2008530260.tif 000079
を表わし、
Ｒ12及びＲ13は、各々互いに独立して、水素原子、炭素原子数１ないし１２のアルキル基又はフェニル基を表わすか、又はＲ11及びＲ12は、結合している炭素原子と一緒になって、未置換の又は炭素原子数１ないし４のアルキル基１ないし３個で置換された炭素原子数５ないし８のシクロアルキリデン環を形成する。）で表わされる化合物。
【請求項１５】
Ｒ1が、−ＮＯ2、−Ｎ＝ＣＨ−Ｒ4又は
【化２７】
2008530260.tif 000080
を表わし、
Ｒ2が、−Ｘ−Ｒ3を表わし、
Ｒ3が、−ＣＨ2ＣＨ2（ＣＦ2）7ＣＦ3又は−ＣＨ2ＣＨ2（ＣＦ2）3ＣＦ3を表わし、
Ｒ4が、炭素原子数４ないし１２のアルキル基、炭素原子数４ないし１２のアルケニル基、未置換の又は炭素原子数１ないし４のアルキル基で置換されたフェニル基を表わし、
Ｒ5が、水素原子、−Ｙ−Ｒ7、
【化２８】
2008530260.tif 000081
を表わし、
Ｒ6が、水素原子を表わし、
Ｒ7が、炭素原子数１ないし８のアルキル基、炭素原子数２ないし８のアルケニル基、フェニル基又はフェニルアミノ基を表わし、
Ｒ8が、−ＮＯ2、−Ｎ＝ＣＨ−Ｒ4又は
【化２９】
2008530260.tif 000082
を表わし、
Ｒ9が、水素原子、−Ｙ−Ｒ7、
【化３０】
2008530260.tif 000083
を表わし、
Ｒ10が、水素原子を表わし、
Ｘが、
【化３１】
2008530260.tif 000084
を表わし、
Ｒ11が、水素原子を表わし、
Ｙが、
【化３２】
2008530260.tif 000085
を表わし、
Ｚが、炭素原子数４ないし１２のアルキレン基、１，３−フェニレン基、１，４−フェニレン基又は
【化３３】
2008530260.tif 000086
を表わし、
Ｒ12及びＲ13が、水素原子を表わす、請求項１４に記載の化合物。
【請求項１６】
有機材料の表面エネルギーを減少させるための方法であって、前記有機材料中に請求項１に記載の成分（ｂ）を少なくとも１種配合することからなる方法。
【請求項１７】
有機材料の表面エネルギーの減少剤としての、請求項１に記載の成分（ｂ）の使用。
【発明の詳細な説明】
【技術分野】
【０００１】
本発明は、酸化、熱又は光誘発分解を受け易い有機材料、好ましくは合成ポリマーを含む組成物、及びこれらの材料の表面エネルギーの減少剤としての、例えば有機材料のための撥油剤及び撥水剤としてのペルフルオロ化アルコールのエステル、アミド又はウレタンに関する。
【背景技術】
【０００２】
繊維及び繊維状基材、例えば、織物、カーペット、紙、革及び不織布等に撥油性及び撥水性を付与するための様々なフッ素系組成物の使用は、例えば、米国特許第６，１２７，４８５号明細書から知られている。該文献は、フッ素系化合物が、繊維、織物又は成形品内に分散され、かつ該繊維、織物又は成形品の表面に存在するところの合成有機ポリマーを含む疎水性及び疎油性繊維、フィルム及び成形品を開示している。
【特許文献１】米国特許第６，１２７，４８５号明細書
【発明の開示】
【発明が解決しようとする課題】
【０００３】
既知のフッ素系化合物は、溶融添加剤が有機材料のための表面エネルギーの減少剤として満たすことを要求される高い要求のあらゆる点で、例えば有機材料の撥油性及び撥水性の増加において、満足のいくものではなかった。
【課題を解決するための手段】
【０００４】
ペルフルオロ化アルコールのエステル、アミド又はウレタンが、例えば合成ポリマー等の有機材料の撥油性及び撥水性の増加等の様々な技術用途において有用であることが今や発見された。
【０００５】
それ故、本発明は、
（ａ）酸化、熱又は光誘発分解を受け易い有機材料、及び
（ｂ）少なくとも、式（Ｉ）
【化１】
2008530260.tif 000003
（式中、
Ｒ1は、−ＮＯ2、−Ｎ＝ＣＨ−Ｒ4又は
【化２】
2008530260.tif 000004
を表わし、
Ｒ2は、−ＮＯ2、−Ｎ＝ＣＨ−Ｒ4、
【化３】
2008530260.tif 000005
又は−Ｘ−Ｒ3を表わし、
Ｒ3は、フッ素含有基を表わし、
Ｒ4は、炭素原子数１ないし２５のアルキル基、炭素原子数３ないし２５のアルケニル基、未置換の又は炭素原子数１ないし４のアルキル基で置換されたフェニル基を表わし、
Ｒ5は、水素原子、−Ｙ−Ｒ7、
【化４】
2008530260.tif 000006
を表わし、
Ｒ6は、水素原子、炭素原子数１ないし８のアルキル基又はベンジル基を表わし、
Ｒ7は、炭素原子数１ないし２５のアルキル基、炭素原子数２ないし２５のアルケニル基、未置換の又は炭素原子数１ないし４のアルキル基もしくは炭素原子数１ないし４のアルカノイルアミノ基で置換されたフェニル基、未置換の又は炭素原子数１ないし４のアルキル基で置換されたフェニルアミノ基を表わし、
Ｒ8は、−ＮＯ2、−Ｎ＝ＣＨ−Ｒ4又は
【化５】
2008530260.tif 000007
を表わし、
Ｒ9は、水素原子又は−Ｙ−Ｒ7、
【化６】
2008530260.tif 000008
を表わし、
Ｒ10は、水素原子、炭素原子数１ないし８のアルキル基又はベンジル基を表わし、
Ｘは、
【化７】
2008530260.tif 000009
を表わし、
Ｒ11は、水素原子、炭素原子数１ないし８のアルキル基又はベンジル基を表わし、
Ｙは、
【化８】
2008530260.tif 000010
を表わし、
Ｚは、炭素原子数１ないし２５のアルキレン基、１，２−フェニレン基、１，３−フェニレン基、１，４−フェニレン基又は
【化９】
2008530260.tif 000011
を表わし、
Ｒ12及びＲ13は、各々互いに独立して、水素原子、炭素原子数１ないし１２のアルキル基又はフェニル基を表わすか、又はＲ11及びＲ12は、結合している炭素原子と一緒になって、未置換の又は炭素原子数１ないし４のアルキル基１ないし３個で置換された炭素原子数５ないし８のシクロアルキリデン環を形成する。）で表わされる化合物、
を含む組成物を提供する。
【０００６】
フッ素含有基は、少なくとも１つのフッ素原子を含む枝分かれした又は非枝分かれの基、例えば炭素原子数１ないし２５のフルオロアルキル基であり、炭素原子数１ないし２５のフルオロアルキル基は、例えば、フルオロメチル基、２−フルオロエチル基、３−フルオロプロピル基、４−フルオロブチル基、５−フルオロペンチル基、６−フルオロヘキシル基、７−フルオロヘプチル基、ジフルオロメチル基、トリフルオルメチル基、ペンタフルオロエチル基、ペンタフルオロブチル基又はペルフルオロアルキル基、例えば−ＣＨ2ＣＨ2（ＣＦ2）7ＣＦ3又は−ＣＨ2ＣＨ2（ＣＦ2）3ＣＦ3等である。
【０００７】
２５個までの炭素原子を有するアルキル基は、枝分かれした又は非枝分かれの基であり、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、アイコシル基又はドコシル基である。
【０００８】
３ないし２５個の炭素原子を有するアルケニル基は、例えば、プロペニル基、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソドデセニル基、オレイル基、ｎ−２−オクタデセニル基又はｎ−４−オクタデセニル基等の枝分かれした又は非枝分かれの基である。好ましいものは、３ないし１８個、特に３ないし１２個、例えば３ないし６個、特に３ないし４個の炭素原子を有するアルケニル基である。
【０００９】
好ましくは１ないし３個、特に１又は２個のアルキル基又はアルカノイルアミノ基を含む、炭素原子数１ないし４のアルキル基で置換された又は炭素原子数１ないし４のアルカノイルアミノ基で置換されたフェニル基は、例えば、ｏ−、ｍ−又はｐ−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２−メチル−６−エチルフェニル基、４−第三ブチルフェニル基、４−第三ピバロイルアミノフェニル基、２−エチルフェニル基又は２，６−ジエチルフェニル基である。
【００１０】
好ましくは１ないし３個、特に１又は２個のアルキル基を含む、炭素原子数１ないし４のアルキル基で置換されたフェニルアミノ基は、例えば、ｏ−、ｍ−又はｐ−メチルフェ
ニルアミノ基、２，３−ジメチルフェニルアミノ基、２，４−ジメチルフェニルアミノ基、２，５−ジメチルフェニルアミノ基、２，６−ジメチルフェニルアミノ基、３，４−ジメチルフェニルアミノ基、３，５−ジメチルフェニルアミノ基、２−メチル−６−エチルフェニルアミノ基、４−第三ブチルフェニルアミノ基、２−エチルフェニルアミノ基又は２，６−ジエチルフェニルアミノ基である。
【００１１】
４個までの炭素原子を有するアルカノイルアミノ基は、枝分かれした又は非枝分かれの基、例えばホルミルアミノ基、アセチルアミノ基、プロピオニルアミノ基、ブタノイルアミノ基又はピバロイルアミノ基である。
【００１２】
好ましくは１ないし３個の、特に１又は２個の枝分かれした又は非枝分かれのアルキル基を含む、炭素原子数１ないし４のアルキル基で置換された炭素原子数５ないし８のシクロアルキリデン環は、例えばシクロペンチリデン基、メチルシクロペンチリデン基、ジメチルシクロペンチリデン基、シクロヘキシリデン基、メチルシクロヘキシリデン基、ジメチルシクロヘキシリデン基、トリメチルシクロヘキシリデン基、第三ブチルシクロヘキシリデン基、シクロへプチリデン基又はシクロオクチリデン基である。好ましいものは、シクロヘキシリデン基及び第三ブチルシクロヘキシリデン基である。
【００１３】
興味深い組成物は、成分（ｂ）として、少なくとも、
Ｒ2が、−Ｘ−Ｒ3を表わし、
Ｒ3が、炭素原子数１ないし２５のフルオロアルキル基を表わし、
Ｘが、
【化１０】
2008530260.tif 000012
を表わし、
Ｒ11が、水素原子又は炭素原子数１ないし４のアルキル基を表わすところの式（Ｉ）で表わされる化合物を含む。
【００１４】
好ましい組成物は、成分（ｂ）として、少なくとも、Ｒ3が炭素原子数１ないし２５のフルオロアルキル基を表わすところの式（Ｉ）で表わされる化合物を含む。
【００１５】
好ましいものはまた、成分（ｂ）として、少なくとも、Ｒ6及びＲ10が水素原子を表わすところの式（Ｉ）で表わされる化合物を含む組成物である。
【００１６】
特に好ましいものは、成分（ｂ）として、少なくとも、Ｒ7が、炭素原子数１ないし１８のアルキル基、炭素原子数２ないし１８のアルケニル基、未置換の又は炭素原子数１ないし４のアルキル基もしくは炭素原子数１ないし４のアルカノイルアミノ基で置換されたフェニル基、未置換の又は炭素原子数１ないし４のアルキル基で置換されたフェニルアミノ基を表わすところの式（Ｉ）で表わされる化合物を含む組成物である。
【００１７】
興味深いものは、成分（ｂ）として、少なくとも、Ｒ12及びＲ13が、各々互いに独立して、水素原子又は炭素原子数１ないし４のアルキル基を表わすか、又はＲ12及びＲ13が、結合している炭素原子と一緒になって、シクロへキシリデン環を形成するところの式（Ｉ）で表わされる化合物を含む組成物である。
【００１８】
興味深いものはまた、成分（ｂ）として、少なくとも、
Ｒ1が、−ＮＯ2、−Ｎ＝ＣＨ−Ｒ4又は
【化１１】
2008530260.tif 000013
を表わし、
Ｒ2が、−ＮＯ2、−Ｎ＝ＣＨ−Ｒ4、
【化１２】
2008530260.tif 000014
又は−Ｘ−Ｒ3を表わし、
Ｒ3が、−ＣＨ2ＣＨ2（ＣＦ2）7ＣＦ3又は−ＣＨ2ＣＨ2（ＣＦ2）3ＣＦ3を表わし、
Ｒ4が、炭素原子数４ないし１２のアルキル基、炭素原子数４ないし１２のアルケニル基、未置換の又は炭素原子数１ないし４のアルキル基で置換されたフェニル基を表わし、
Ｒ5が、水素原子、−Ｙ−Ｒ7、
【化１３】
2008530260.tif 000015
を表わし、
Ｒ6が、水素原子を表わし、
Ｒ7が、炭素原子数１ないし８のアルキル基、炭素原子数２ないし８のアルケニル基、フェニル基又はフェニルアミノ基を表わし、
Ｒ8が、−ＮＯ2、−Ｎ＝ＣＨ−Ｒ4又は
【化１４】
2008530260.tif 000016
を表わし、
Ｒ9が、水素原子、−Ｙ−Ｒ7、
【化１５】
2008530260.tif 000017
を表わし、
Ｒ10が、水素原子を表わし、
Ｘが、
【化１６】
2008530260.tif 000018
を表わし、
Ｒ11が、水素原子を表わし、
Ｙが、
【化１７】
2008530260.tif 000019
を表わし、
Ｚが、炭素原子数４ないし１２のアルキレン基、１，３−フェニレン基、１，４−フェニレン基又は
【化１８】
2008530260.tif 000020
を表わし、
Ｒ12及びＲ13が、水素原子を表わすところの式（Ｉ）で表わされる化合物を含む組成物である。
【００１９】
式（Ｉ）で表わされる化合物は、本質的に既知の方法で、例えばカルボン酸とアルコール又はアミドのエステル化又はアミド化によって製造され得る。ウレタンは、好ましくは、イソシアネートとアルコールの反応によって製造される。
【００２０】
式（Ｉ）で表わされる化合物は、有機材料のための撥油剤及び撥水剤として適当である。本発明の組成物中に存在され得る有機材料の例は以下の材料である：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００２１】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス（Ｐｈｉｌｉｐｓ）、スタンダードオイルインディアナ（Ｓｔａｎｄａｒｄ  Ｏｉｌ  Ｉｎｄｉａｎａ）、チグラー（Ｚｉｅｇｌｅｒ）（−ナッタ（Ｎａｔｔａ））、ＴＮＺ（デュポン（ＤｕＰｏｎｔ））、メタロセン又はシングルサイト触媒（ＳＳＣ）と命名される。
【００２２】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００２３】
３．モノオレフィン及びジオレフィンの互いの又は他のビニルモノマーとのコポリマー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリ
マー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンがその場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００２４】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００２５】
５．ポリスチレン、ポリ（ｐ−メチルスチレン）、ポリ（α−メチルスチレン）。
【００２６】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーがまた含まれる。
【００２７】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００２８】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマーのようなハロゲン原子含有ポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコポリマー。
【００２９】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００３０】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００３１】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１）で言及されたオレフィンとそれらのコポリマー。
【００３２】
１２．ポリアルキレングリコール、ボリエチレンオキシド、ポリプロピレンオキシド又はビスグリシジルエーテルとそれらのコポリマーのような環状エーテルのホモポリマー及びコポリマー。
【００３３】
１３．ポリオキシメチレンのようなポリアセタール及びコモノマーとしてエチレンオキシドを含むポリオキシメチレン；熱可塑性ポリウレタン、アクリレート又はＭＢＳで変性されたポリアセタール。
【００３４】
１４．ポリフェニレンオキシド及びスルフィド、及びポリフェニレンオキシドとスチレンポリマー又はポリアミドとの混合物。
【００３５】
１５．一方はヒドロキシル末端化されたポリエーテル、ポリエステル又はポリブタジエ
ンと、他方は脂肪族又は芳香族のポリイソシアナートから誘導されたポリウレタン、並びにそれらの前駆体。
【００３６】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；並びにＥＰＤＭ又はＡＢＳで変性されたポリアミド又はコポリアミド；及び加工の間に縮合されたポリアミド（ＲＩＭポリアミド系）。
【００３７】
１７．ポリ尿素、ポリイミド、ボリアミド−イミド、ポリエーテルイミド、ポリエステルイミド、ポリヒダントイン及びポリベンズイミダゾール。
【００３８】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックコポリエーテルエステル；及びまたポリカーボネート又はＭＢＳで変性されたポリエステル。
【００３９】
１９．ポリカーボネート及びポリエステルカーボネート。
【００４０】
２０．ポリスルホン、ポリエーテルスルホン及びポリエーテルケトン。
【００４１】
２１．フェノール／ホルムアルデヒド樹脂、尿素／ホルムアルデヒド樹脂及びメラミン／ホルムアルデヒド樹脂のような、１方ではアルデヒドから、他方ではフェノール、尿素及びメラミンから誘導された架橋ポリマー。
【００４２】
２２．乾性及び非乾性アルキド樹脂。
【００４３】
２３．飽和及び不飽和ジカルボン酸と、架橋剤としての多価アルコール及びビニル化合物とのコポリマーから誘導される不飽和ポリエステル樹脂、及びまたそれ自体が低可燃性のハロゲン含有変性体。
【００４４】
２４．置換されたアクリレートから誘導された架橋性アクリル樹脂、例えばエポキシアクリレート、ウレタンアクリレート又はポリエステルアクリレート。
【００４５】
２５．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００４６】
２６．脂肪族、環式脂肪族、複素環式又は芳香族グリシジル化合物、例えばビスフェノールＡとビスフェノールＦのジグリシジルエーテル生成物から誘導される架橋されたエポ
キシ樹脂であって、酸無水物又はアミンのような慣用の硬化剤により、又は所望により促進剤の存在下、架橋された前記エポキシ樹脂。
【００４７】
２７．天然ポリマー、例えばセルロース、ゴム、ゼラチン及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【００４８】
２８．前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４９】
２９．鉱油、動物性及び植物性脂肪、オイル及びワックス、又は合成エステル（例えばフタレート、アジペート、ホスフェート又はトリメリテート）をベースとしたオイル、脂肪及びワックスのような化合物の純粋な単一の化合物又はそのような化合物の混合物、及びまたいかなる質量比での鉱油と合成エステルの混合物、典型的に紡糸用組成物、並びにそのような材料の水性エマルジョンである自然発生及び合成材料。
【００５０】
３０．天然又は合成ゴム、例えば天然ラテックス又はカルボキシル化スチレン／ブタジエンコポリマーのラテックスの水性エマルジョン。
【００５１】
好ましい有機材料は、天然ポリマー、半合成ポリマー、又は、好ましくは合成ポリマーである。
【００５２】
特に言及される有機材料は、合成ポリマー、最も好ましくは熱可塑性ポリマーである。特に好ましい有機材料は、ポリアセタール、ポリオレフィン、例えばポリプロピレン又はポリエチレン、ポリエーテル／ポリウレタン、ポリエステル、例えばポリブチレンテレフタレート、ポリカーボネート又はポリアミドである。
【００５３】
特別に言及されるものは、有機材料の表面エネルギーの減少剤としての式（Ｉ）で表わされる化合物［成分（ｂ）］の有効性である。表面エネルギーの低い有機材料は、例えば、撥水性及び撥油性、疎水性、遮断性、洗浄の容易さ、自浄性、アンチグラフティ又は耐溶媒性等の本質的に良好な性質を有する。
【００５４】
式（Ｉ）で表わされる化合物は、好ましくは、有機材料の質量に基づき０．０１ないし１０％、好ましくは０．０１ないし２％、典型的には０．１ないし２％の濃度で有機材料に添加され得る。
【００５５】
成分（ａ）及び（ｂ）に加えて、本発明の組成物は、例えば以下に示すような更なる添加剤を含み得る：
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシ
メチルフェノール、直鎖状又は側鎖において枝分れしたノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００５６】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５７】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００５８】
１．４．トコフェロール、
例えば、α−トコフェロール、β−トコフェロール、γ−トコフェロール、δ−トコフェロール及びそれらの混合物（ビタミンＥ）。
【００５９】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００６０】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフ
ェニル）ブタン、２，２−ビス（３，５−ジ−第三ブチル−４−ヒドロキシフェニル）プロパン、２，２−ビス（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００６１】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００６２】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００６３】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００６４】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６５】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００６６】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００６７】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６８】
１．１４．β−（５−第三ブチル−４−ヒドロキシ−３−メチルフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００６９】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７０】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７１】
１．１７．β−（３，５−ジ−第三ブチル−４−ヒドロキシフェニル）プロピオン酸の
アミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）によって供給されるナウガード（Ｎａｕｇａｒｄ）（登録商標）ＸＬ−１）。
【００７２】
１．１８．アスコルビン酸（ビタミンＣ）
【００７３】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００７４】
２．ＵＶ吸収剤及び光安定剤
２．１．  ２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベン
ゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００７５】
２．２．  ２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００７６】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００７７】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート）。
【００７８】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００７９】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル
）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２,４−ビス［Ｎ−（１−シクロヘキシルオキシ−２,２,６,６−テトラメチルピペリジニ−４−イル）−Ｎ−ブチルアミノ］−６−（２−ヒドロキシエチル）アミノ−１,３,５−トリアジン、１−（２−ヒドロキシ−２−メチルプロポキシ）−４−オクタデカノイルオキシ−２,２,６,６−テトラメチルピペリジン、５−（２−エチルヘキサノイル）オキシメチル−３,３,５−トリメチル−２−モルホリノン、サンデュポア（クラリアント；ＣＡＳ登録番号１０６９１７−３１−１）、５−（２−エチルヘキサノイル）オキシメチル−３,３,５−トリメチル−２−モルホリノン、２,４−ビス［（１−シクロヘキシルオキシ−２,２,６,６−ピペリジニ−４−イル）ブチルアミノ］−６−クロロ−ｓ−トリアジンとＮ,Ｎ’−ビス（３−アミノプロピル）エチレンジアミンの反応生成物、１,３,５−トリス（Ｎ−シクロヘキシル−Ｎ−（２,２,６,６−テトラメチルピペラジノ−３−オン−４−イル）アミノ）−ｓ−トリアジン、１,３,５−トリス（Ｎ−シクロヘキシル−Ｎ−（１,２,２,６,６−ペンタメチルピペラジノ−３−オン−４−イル）アミノ）−ｓ−トリアジン。
【００８０】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００８１】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４
−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００８２】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００８３】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００８４】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシル
ヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００８５】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００８６】
７．チオ相乗剤、
例えば、ジラウリルチオジプロピオネート、ジミスチリルチオジプロピオネート、ジステアリルチオジプロピオネート又はジステアリルジスルフィド。
【００８７】
８．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【００８８】
９．ポリアミド安定剤
例えば、ヨウ化物及び／又はリン化合物と組み合わせた銅塩及び二価マンガンの塩。
【００８９】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００９０】
１１．核剤、
例えば、タルクのような無機物質、二酸化チタン、酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特に好ましいものは、１，３：２，４−ビス（３’，４’−ジメチルベンジリデン）ソルビトール、１，３：２，４−ジ（パラメチル−ジベンジリデン）ソルビトール及び１，３：２，４−ジ（ベンジリデン）ソルビトールである。
【００９１】
１２．充填剤及び強化剤、
例えば、炭酸カルシウム、シリケート、ガラス繊維、ガラスビーズ、アスベスト、タルク、カオリン、雲母、硫酸バリウム、金属酸化物及び金属水酸化物、カーボンブラック、グラファイト、木粉及び他の天然物の粉末又は繊維、合成繊維。
【００９２】
１３．他の添加剤
例えば、可塑剤、滑剤、乳化剤、顔料、レオロジー添加剤、触媒、流れ向上剤、蛍光増白剤、防炎剤、静電防止剤及び発泡剤。
【００９３】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書、欧州特許出願公開第０５９１１０２号明細書、欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン、３−（２−アセチル−５−イソオクチルフェニル）−５−イソオクチル−ベンゾフラノ−２−オン。
【００９４】
更なる添加剤は、典型的には、処理される材料の総質量に基づき、０．０１ないし１０％の濃度で使用される。
【００９５】
本発明の好ましい組成物は、他の添加剤として、フェノール系抗酸化剤、光安定剤及び／又は加工安定剤を含む。
【００９６】
合成ポリマー中への成分（ｂ）及び所望による更なる添加剤の配合は、既知の方法によって、例えば成形前又は成形中に、もしくは溶解した又は分散した化合物を合成ポリマーに適用し、適当ならば、その後、溶媒をゆっくりと蒸発させることによって、行われる。
【００９７】
本発明はまた、５ないし９０質量％の量の成分（ａ）及び５ないし８０質量％の量の成分（ｂ）を含むマスターバッチ又は濃縮物の形態の組成物に関する。
【００９８】
成分（ｂ）及び所望による更なる添加剤はまた、重合前又は重合中に、もしくは架橋前にも添加され得る。
【００９９】
成分（ｂ）及び所望による更なる添加剤は、そのままの形態で、又はワックス、オイル又はポリマー中に封入されて、合成ポリマー中に配合され得る。
【０１００】
成分（ｂ）及び所望による更なる添加剤はまた、合成ポリマー上に噴霧され得る。成分（ｂ）及び所望による更なる添加剤は、他の添加剤（例えば、上記の慣用の添加剤）又はそれらの溶融物を希釈するために使用することができるため、これら添加剤と一緒にポリマー上に噴霧することもできる。重合触媒の失活中の噴霧による添加は特に有利であり、例えば、失活のために使用される蒸気を使用して噴霧を行うことができる。
【０１０１】
球状に重合されたポリオレフィンの場合、例えば、成分（ｂ）及び所望による他の添加剤を噴霧により適用することが有利であり得る。
【０１０２】
この方法で製造された合成ポリマーは、広い種々の形態で、例えばフォーム、フィルム、繊維、テープ、成形組成物として、異形材として、又はコーティング材料、とりわけ粉
体コーティング、接着剤、パテのためのバインダーとして、又、特に、例えば液体又はガスのためのパイプ、フィルム、繊維、ジオメンブレン、テープ、異形材又はタンクのような、抽出媒体と長期にわたり接触する肉厚層のポリオレフィン成形物として使用され得る。
【０１０３】
好ましい肉厚層のポリオレフィン成形物は、１ないし５０ｍｍ、特に１ないし３０ｍｍ、例えば２ないし１０ｍｍの層厚を有する。
【０１０４】
本発明に従った組成物は、種々の造形品の製造に有利に使用され得る。例えば：
Ｉ−１）浮動機器、海用機器用途、ポンツーン、ブイ、デッキのプラスチック製材、桟橋、ボート、カヤック、オール及び海岸の補強材。
【０１０５】
Ｉ−２）自動車への適用、特にバンパー、ダッシュボード、バッテリー、リア及びフロントのライニング、フードの下の成形部分、フードの棚板、トランクのライニング、室内のライニング、エアバッグカバー、電子用成形品（ライト）、ダッシュボードのガラス板、ヘッドランプのガラス板、計器パネル、室外ライニング、椅子張り、自動車のライト、ヘッドライト、パーキングライト、リアライト、ストップライト、内装品及び外装品；ドアパネル；ガスタンク；フロントガラス；リアウィンドウ；シート裏張り、室外パネル、ワイヤー絶縁物、シールの為の異形押出物、クラッド、柱カバー、シャシ部分、排気システム、燃料フィルター／フィルター、燃料ポンプ、燃料タンク、車体の成形品、コンバーチブル屋根、室外のミラー、室外装飾、締結具／固定具、フロント部分のモジュール、ガラス、ヒンジ、ロックシステム、手荷物用／ルーフラック、プレス／打抜き部品、封止装置、側部の衝撃保護材、防音材／絶縁材及びサンルーフ。
【０１０６】
Ｉ−３）道路交通機器、特に交通標識、道路標識、自動車の備品、警告三角形、医療ケース、ヘルメット、タイヤ。
【０１０７】
Ｉ−４）備品を含む、飛行機、鉄道、自動車（車、モーターバイク）用の機器。
【０１０８】
Ｉ−５）宇宙用、特にロケット及び衛星用の機器、例えば再突入シールド。
【０１０９】
Ｉ−６）建築及び設計の、鉱業用の用途、音響防音システム、街の避難所、及びシェルター用の機器。
【０１１０】
ＩＩ−１）取付け具、一般のケース及びカバー、及び電気／電子機器（パーソナルコンピューター、電話、携帯電話、プリンター、テレビ一式、オーディオ及びビデオ機器）、植木鉢、衛星ＴＶ用ボウル、及びパネル機器。
【０１１１】
ＩＩ−２）鋼または布のような他の材料の外被。
【０１１２】
ＩＩ−３）電子工業の機器、とりわけプラグの絶縁体、特にコンピュータープラグ、電気及び電子部品のケース、プリントボード、及びチップ、チェックカード、またはクレジットカードのような電子データ保存のための材料。
【０１１３】
ＩＩ−４）電気機具、とりわけ洗濯機、タンブラー、オーブン（マイクロ波オーブン）、皿洗い機、ミキサー、及びアイロン。
【０１１４】
ＩＩ−５）ライトカバー（例えば、街灯、ランプシェード）。
【０１１５】
ＩＩ−６）ワイヤー及びケーブルにおける用途（半導体、絶縁体及びケーブル被覆）。
【０１１６】
ＩＩ−７）冷却器、冷凍機、加熱装置、空調機、電子部品の封入、半導体、コーヒー機器、及び真空掃除機のホイル。
【０１１７】
ＩＩＩ−１）はめば歯車（ギアー）、スライド取付品、スペーサー、スクリュー、ボルト、ハンドル、及びノブのような技術的物品。
【０１１８】
ＩＩＩ−２）回転翼、換気扇及びタービンの翼、ソーラー装置、スイミングプール、スイミングプールカバー、プールライナー、ポンドライナー、クロゼット、衣装ダンス、区分壁、小割壁、折畳壁、屋根、シャッター（例えば、ローラーシャッター）、建具、パイプ間の接合具、スリーブ、及びコンベヤーベルト。
【０１１９】
ＩＩＩ−３）衛生用品、特にシャワー室、便座、便座カバー、洗面台。
【０１２０】
ＩＩＩ−４）衛生用品、特にオムツ（幼児、成人の失禁用）、女性の生理用品、シャワーカーテン、ブラシ、マット、桶、移動式のトイレ、歯ブラシ、及び便器。
【０１２１】
ＩＩＩ−５）水、汚水、及び化学薬品のための（架橋された又はされていない）パイプ、ワイヤー及びケーブル保護のためのパイプ、ガス、オイル及び下水のためのパイプ、側溝、地下パイプ、及び排水システム
【０１２２】
ＩＩＩ−６）いずれかの外形の形材（窓ガラス）及び羽目の形材
【０１２３】
ＩＩＩ−７）ガラス代用品、とりわけ押出プレート、ビル（モノリシック、二層または多層壁）、航空機、学校のガラス、押出シート、建築物のガラス、電車、乗物、衛生物品及び温室のための窓フィルム。
【０１２４】
ＩＩＩ−８）プレート（壁、まな板）、押出被覆（印画紙、テトラパック（ｔｅｔｒａｐａｃｋ）、及びパイプ被覆）、サイロ、木材代用品、プラスチック製材、複合木材、壁、表面材、家具、装飾箔、床被覆（室内及び室外用途）、フローリング、踏板、及びタイル。
【０１２５】
ＩＩＩ−９）取入れ及び排出マニホールド
【０１２６】
ＩＩＩ−１０）セメント−、コンクリート−、複合−用途、及びカバー、羽目板及びクラッド、手すり、手すり子、キッチンカウンター、屋根、屋根用シート、タイル及び防水シート。
【０１２７】
ＩＶ−１）プレート（壁、まな板）、トレー、人工芝、アストロターフ、競技場（運動）の人工カバー、競技場（運動）の人工床、及びテープ。
【０１２８】
ＩＶ−２）連続及び短繊維の織物、繊維（カーペット／衛生用品／ジオテキスタイル（ｇｅｏｔｅｘｔｉｌｅｓ）／モノフィラメント；フィルター；ワイプ／カーテン（シェード）／医療用品）、バルキー繊維（ガウン／防護衣等の用途）、ネット、ロープ、ケーブル、紐、コード、糸、安全シートベルト、衣服、下着、手袋；ブーツ；ゴムブーツ、肌着、長い上着、水着、運動着、傘（パラソル、日傘）、パラシュート、パラグライダー、帆、“気球に使用されている絹”、キャンプ用品、テント、エアーベッド、サンベッド（ｓｕｎ ｂｅｄ）、大きなバック（ｂｕｌｋ ｂａｇ）、及びバック。
【０１２９】
ＩＶ−３）屋根、トンネル、ごみ捨て場、池、投棄場、壁、屋根膜、ジオメンブレン、
スイミングプール、カーテン（シェード）／サン−シールド（ｓｕｎ−ｓｈｉｅｌｄｓ）、日除け、キャノピー、壁紙、食品パック及びラップ（柔軟な及び固形の）、医薬品のパッケージ（柔軟な及び固形の）、エアーバッグ／安全ベルト、腕−及び頭受け、カーペット、中央のコンソール、ダッシュボード、コックピット、ドア、頭上のコンソールモジュール、ドア装飾、ヘッドライナー、室内灯、室内鏡、網棚、荷台の荷物カバー、シート、ステアリング、ステアリングのホイール、布地、及びトランク装飾のためのメンブレン、絶縁体、カバー及びシール。
【０１３０】
Ｖ）フィルム（包装用、投棄場用、積層用、農業用、及び園芸用、温室用、マルチ、トンネル用、緑蔵飼料用）、荷梱包、スイミングプール、ごみ袋、壁紙、延伸フィルム、ラフィア、海水脱塩フィルム、バッテリー、及びコネクター。
【０１３１】
ＶＩ−１）食品パック及びラップ（柔軟な及び固形な）、ボトル。
【０１３２】
ＶＩ−２）箱（かご）、旅行かばん、大型の収納箱、家庭用の箱、パレット、棚、トラック（ｔｒａｃｋｓ）、ねじ箱、パック及び缶のような収納システム。
【０１３３】
ＶＩ−３）カートリッジ、シリンジ、医療用品、輸送のためのコンテナ、くずかご、及びくず箱、ごみ袋、ビン、ごみ入れ、ごみ箱のライナー（ｂｉｎ ｌｉｎｅｒｓ）、車輪付きゴミ箱（ｗｈｅｅｌｙ ｂｉｎｓ）、コンテナ一般、水／使用済水／化学薬品／ガス／オイル／ガソリン／軽油のためのタンク；タンクのライナー（ｔｓｎｋ ｌｉｎｅｒｓ）、箱、かご、バッテリーケース、トラフ、ピストン、眼病用用品、診察機器のような医療機器、及び薬剤ブリスターの梱包。
【０１３４】
ＶＩＩ−１）押出被覆（印画紙、テトラパック（ｔｅｔｒａｐａｃｋ）、及びパイプ被覆）、あらゆる家庭用品（例えば、電気機器、魔法壜／衣料ハンガー）、プラグ、ワイヤー及びケーブルクランプ、ジッパー、クロージャー、鍵及びスナップ−クロージャーのような締結システム。
【０１３５】
ＶＩＩ−２）運動及びフィットネス機器、体操マット、スキーブーツ、インライン−スケート、スキー、ビックフット（ｂｉｇ ｆｏｏｔ）、運動場（例えばテニスコート）のような余暇時間のための補助機器及び製品；ねじ蓋、ボトル及び缶の蓋及びストッパー。
【０１３６】
ＶＩＩ−３）家具一般、発泡製品（クッション、衝撃吸収材）、フォーム、スポンジ、ふきん、マット、ガーデンチェアー、競技場シート、テーブル、ソファー、玩具、建築材料（板／フィギャア（ｆｉｇｕｒｅ）／ボール（ｂａｌｌ））、劇場、滑り台、及び遊び用乗物。
【０１３７】
ＶＩＩ−４）光学及び磁気データ保存のための材料
【０１３８】
ＶＩＩ−５）台所用品（食べるための、飲むための、料理するための、保存するための）
【０１３９】
ＶＩＩ−６）ＣＤ類、カセット及びビデオテープの箱；ＤＶＤ電子製品、全ての種類のオフィス用品（ボールペン、印鑑及び印肉、マウス、棚、トラック（ｔｒａｃｋｓ））、あらゆる体積のボトル及び内容物（飲料、洗剤、香水を含む化粧品）、及び接着テープ。
【０１４０】
ＶＩＩ−７）履物（靴、靴底）、靴の敷皮、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路板、及びディスプレーの技術。
【０１４１】
ＶＩＩ−８）充填ポリマー（タルク、チョーク、チャイナクレー（カオリン）、珪灰石、顔料、カーボンブラック、ＴｉＯ２、雲母、ナノ複合材料、ドロマイト、シリケート、ガラス、アスベスト）の機器。
【０１４２】
特に興味深いものは、成分（ａ）として繊維及び不織布を含む組成物である。
【０１４３】
このように、本発明の更なる態様は、造形品、特にフィルム、パイプ、異形材、ボトル、タンク又はコンテナ、上記組成物を含む繊維に関する。
【０１４４】
本発明の更なる態様は、上記組成物を含む成形品に関する。成形は特に、射出、吹込、圧縮、回転成形又はスラッシュ成形又は押出により行われる。
【０１４５】
本発明はまた、有機材料の表面エネルギーを減少させるための方法であって、前記有機材料中に式（Ｉ）で表わされる化合物［成分（ｂ）］を少なくとも１種配合することからなる方法に関する。
【０１４６】
有機材料の表面エネルギーを減少させるための［例えば、撥油性及び撥水性を増加させるための］方法において、好ましい式（Ｉ）で表わされる化合物又は成分（ｂ）の各々、及び所望による更なる添加剤は、組成物のために記載したものと同様である。
【０１４７】
本発明の好ましい態様はまた、有機材料のための表面エネルギーの減少剤としての［例えば、撥油剤及び撥水剤としての］、式（Ｉ）で表わされる化合物［成分（ｂ）］の使用である。
【０１４８】
有機材料の表面エネルギーの減少剤としての［例えば、撥油性及び撥水性を増加させるための］使用において、好ましい式（Ｉ）で表わされる化合物又は成分（ｂ）の各々、及び所望による更なる添加剤は、組成物のために記載したものと同様である。
【０１４９】
本発明は、更に、式（Ｉ）
【化１９】
2008530260.tif 000021
（式中、
Ｒ1は、−ＮＯ2、−Ｎ＝ＣＨ−Ｒ4又は
【化２０】
2008530260.tif 000022
を表わし、
Ｒ2は、−Ｘ−Ｒ3を表わし、
Ｒ3は、フッ素含有基を表わし、
Ｒ4は、炭素原子数１ないし２５のアルキル基、炭素原子数３ないし２５のアルケニル基、未置換の又は炭素原子数１ないし４のアルキル基で置換されたフェニル基を表わし、
Ｒ5は、水素原子、−Ｙ−Ｒ7、
【化２１】
2008530260.tif 000023
を表わし、
Ｒ6は、水素原子、炭素原子数１ないし８のアルキル基又はベンジル基を表わし、
Ｒ7は、炭素原子数１ないし２５のアルキル基、炭素原子数２ないし２５のアルケニル基、未置換の又は炭素原子数１ないし４のアルキル基もしくは炭素原子数１ないし４のアルカノイルアミノ基で置換されたフェニル基、未置換の又は炭素原子数１ないし４のアルキル基で置換されたフェニルアミノ基を表わし、
Ｒ8は、−ＮＯ2、−Ｎ＝ＣＨ−Ｒ4又は
【化２２】
2008530260.tif 000024
を表わし、
Ｒ9は、水素原子又は−Ｙ−Ｒ7、
【化２３】
2008530260.tif 000025
を表わし、
Ｒ10は、水素原子、炭素原子数１ないし８のアルキル基又はベンジル基を表わし、
Ｘは、
【化２４】
2008530260.tif 000026
を表わし、
Ｒ11は、水素原子、炭素原子数１ないし８のアルキル基又はベンジル基を表わし、
Ｙは、
【化２５】
2008530260.tif 000027
を表わし、
Ｚは、炭素原子数１ないし２５のアルキレン基、１，２−フェニレン基、１，３−フェニレン基、１，４−フェニレン基又は
【化２６】
2008530260.tif 000028
を表わし、
Ｒ12及びＲ13は、各々互いに独立して、水素原子、炭素原子数１ないし１２のアルキル基又はフェニル基を表わすか、又はＲ11及びＲ12は、結合している炭素原子と一緒になって、未置換の又は炭素原子数１ないし４のアルキル基１ないし３個で置換された炭素原子数５ないし８のシクロアルキリデン環を形成する。）で表される新規化合物を提供する。
【０１５０】
特に興味深いものは、
Ｒ1が、−ＮＯ2、−Ｎ＝ＣＨ−Ｒ4又は
【化２７】
2008530260.tif 000029
を表わし、
Ｒ2が、−Ｘ−Ｒ3を表わし、
Ｒ3が、−ＣＨ2ＣＨ2（ＣＦ2）7ＣＦ3又は−ＣＨ2ＣＨ2（ＣＦ2）3ＣＦ3を表わし、
Ｒ4が、炭素原子数４ないし１２のアルキル基、炭素原子数４ないし１２のアルケニル基、未置換の又は炭素原子数１ないし４のアルキル基で置換されたフェニル基を表わし、
Ｒ5が、水素原子、−Ｙ−Ｒ7、
【化２８】
2008530260.tif 000030
を表わし、
Ｒ6が、水素原子を表わし、
Ｒ7が、炭素原子数１ないし８のアルキル基、炭素原子数２ないし８のアルケニル基、フェニル基又はフェニルアミノ基を表わし、
Ｒ8が、−ＮＯ2、−Ｎ＝ＣＨ−Ｒ4又は
【化２９】
2008530260.tif 000031
を表わし、
Ｒ9が、水素原子、−Ｙ−Ｒ7、
【化３０】
2008530260.tif 000032
を表わし、
Ｒ10が、水素原子を表わし、
Ｘが、
【化３１】
2008530260.tif 000033
を表わし、
Ｒ11が、水素原子を表わし、
Ｙが、
【化３２】
2008530260.tif 000034
を表わし、
Ｚが、炭素原子数４ないし１２のアルキレン基、１，３−フェニレン基、１，４−フェニレン基又は
【化３３】
2008530260.tif 000035
を表わし、
Ｒ12及びＲ13が、水素原子を表わすところの式（Ｉ）で表わされる化合物である。
【０１５１】
式（Ｉ）で表わされる新規化合物における一般記号の好ましい意味は、本発明の組成物に関して示した一般記号の好ましい意味と同様である。
【０１５２】
以下の実施例で本発明を更に説明する。部又は％は質量に関する。
【実施例】
【０１５３】
実施例１：式（１０１）で表わされる化合物の製造
【化３４】
2008530260.tif 000036
フッ素化アルコール（ゾニル  ＢＡ−Ｌ）１７．８ｇ（４０．０ｍｍｏｌ）及びトリエチルアミン４．４５ｇ（４４．０ｍｍｏｌ）をテトラヒドロフラン５０ｍＬ中に溶解した。５−ニトロイソフタロイルクロリド４．９６ｇ（２０．０ｍｍｏｌ）をテトラヒドロフラン１０ｍＬ中に溶解し、窒素雰囲気下、０−１０℃において、反応混合物にゆっくりと滴下した。白色固体の大きな塊が形成し、反応を攪拌することが困難になったので、テトラヒドロフラン９０ｍＬを添加した。反応混合物を、室温において１２時間攪拌した。ジエチルエーテル（２００ｍＬ）を添加し、有機相を、ｐＨが中性になるまで、１Ｎ  ＮＨ4Ｃｌ及び水で繰り返し洗浄した。有機相を硫酸マグネシウム上で乾燥させ、濾過し、真空回転エバポレーターを使用して濃縮し、黄色固体１６．５ｇを得た。粗固体をテトラヒドロフラン／ジエチルエーテル中での再結晶化によって精製し、ｍ．ｐ．１０８−１１０℃の白色固体として式（１０１）で表わされる化合物１３．１ｇを得た。
1Ｈ  ＮＭＲ：（３００ＭＨｚ，ＣＤＣｌ3）：δ＝９.０７（ｓ，ＡｒＨ，２Ｈ）；９.００（ｓ，ＡｒＨ，１Ｈ）；４.７６（ｔ，Ｊ＝６.３Ｈｚ，ＯＣＨ2ＣＨ2ＣＦ2,４Ｈ）；２.８０−２.５５（ｍ，ＯＣＨ2ＣＨ2ＣＦ2，４Ｈ）.
【０１５４】
実施例２：式（１０２）で表わされる化合物の製造
【化３５】
2008530260.tif 000037
オートクレーブ容器（１００ｍＬ−ガラス−カマイル）中で、式（１０１）で表わされる化合物［実施例１に従って製造］８．５０ｇ（８．００ｍｍｏｌ）及び触媒（Ｐｄ／Ｃ、１０質量％）０．５０ｇを、不活性ガス下において、テトラヒドロフラン５０ｍＬ中に
溶解した。その後、容器中が５バールの圧力となるまで、Ｈ2ガスを充填した。反応混合物を、７５℃において１２時間攪拌した。反応混合物を室温まで冷却し、その後、触媒を濾去し、真空回転エバポレーターを使用して溶媒を蒸発させて、ｍ．ｐ．１３２−１３３℃の淡黄色固体として式（１０２）で表わされる化合物６．８５ｇを得た。
1Ｈ  ＮＭＲ：（３００ＭＨｚ，アセトン−ｄ6）：δ＝７.９５−７.９０（ｍ，ＡｒＨ，１Ｈ）；７.６０−７.５５（ｍ，ＡｒＨ，２Ｈ）；５.３１（ｂｒｓ，ＮＨ2，２Ｈ）；４.６８（ｔ，Ｊ＝６.０Ｈｚ，ＯＣＨ2ＣＨ2ＣＦ2,４Ｈ）；３.００−２.５５（ｍ，ＯＣＨ2ＣＨ2ＣＦ2，４Ｈ）.
【０１５５】
実施例３：式（１０３）で表わされる化合物の製造
【化３６】
2008530260.tif 000038
式（１０２）で表わされる化合物［実施例２に従って製造］１．２１ｇ（１．２０ｍｍｏｌ）及びトリエチルアミン０．１４ｇ（１．４０ｍｍｏｌ）を、テトラヒドロフラン３０ｍＬ中に溶解した。ピバロイルクロリド０．１４ｇ（１．２０ｍｍｏｌ）を、窒素雰囲気下、室温において、反応混合物に添加した。反応混合物を、室温において６時間攪拌した。ジエチルエーテル（８０ｍＬ）を添加し、有機相を、ｐＨが中性になるまで、水で繰り返し洗浄した。有機相を硫酸マグネシウム上で乾燥させ、濾過し、真空回転エバポレーターを使用して濃縮し、薄茶色のワックス１．２０ｇを得た。粗生成物をフラッシュクロマトグラフィー（ヘキサン／酢酸エチル＝２：１）によって精製し、淡黄色ワックスとして式（１０３）で表わされる化合物１．１０ｇを得た。
1Ｈ  ＮＭＲ：（３００ＭＨｚ，アセトン−ｄ6）：δ＝９.０９（ｂｒｓ，ＮＨ，１Ｈ）；８.７０−８.６５（ｍ，ＡｒＨ，２Ｈ）；８.４０−８.３０（ｍ，ＡｒＨ，１Ｈ）；４.７４（ｔ，Ｊ＝６.０Ｈｚ，ＯＣＨ2ＣＨ2ＣＦ2,４Ｈ）；３.００−２.７５（ｍ，ＯＣＨ2ＣＨ2ＣＦ2,４Ｈ）；１.３４（ｓ，第三ブチル，９Ｈ）.
【０１５６】
実施例４：式（１０４）で表わされる化合物の製造
【化３７】
2008530260.tif 000039
式（１０２）で表わされる化合物［実施例２に従って製造］１．５１ｇ（１．５０ｍｍｏｌ）及びトリエチルアミン０．１８ｇ（１．８０ｍｍｏｌ）を、テトラヒドロフラン４０ｍＬ中に溶解した。テレフタロイルクロリド０．１５ｇ（０．７０ｍｍｏｌ）を、窒素雰囲気下、室温において、反応混合物に添加した。反応混合物を、室温において１２時間攪拌した。酢酸エチル（１００ｍＬ）及びテトラヒドロフラン（５０ｍＬ）を添加し、有
機相を、ｐＨが中性になるまで、水及び塩水で繰り返し洗浄した。水相を除去し、有機相の懸濁液中の物質を濾去し、ｍ．ｐ．１６０−２６８℃の白色固体として、式（１０４）で表わされる化合物０．９５ｇを得た。
1Ｈ  ＮＭＲ：（３００ＭＨｚ，テトラヒドロフラン−ｄ8）：δ＝９.９５（ｓ，ＮＨ，２Ｈ）；８.８０−８.７０（ｍ，ＡｒＨ，４Ｈ）；８.５０−８.４０（ｍ，ＡｒＨ，２Ｈ）；８.２０−８.１０（ｍ，ＡｒＨ，４Ｈ）；４.７１（ｔ，Ｊ＝６.０Ｈｚ，ＯＣＨ2ＣＨ2ＣＦ2，８Ｈ）；２.９５−２.７０（ｍ，ＯＣＨ2ＣＨ2ＣＦ2，８Ｈ）.
【０１５７】
実施例５：式（１０５）で表わされる化合物の製造
【化３８】
2008530260.tif 000040
式（１０２）で表わされる化合物［実施例２に従って製造］１．８０ｇ（１．７０ｍｍｏｌ）及びトリエチルアミン０．２１ｇ（２．１０ｍｍｏｌ）を、テトラヒドロフラン４０ｍＬ中に溶解した。フェニルイソシアネート０．２１ｇ（１．７０ｍｍｏｌ）を、窒素雰囲気下、室温において、反応混合物に添加した。反応混合物を、室温において２４時間攪拌した。ジエチルエーテル（１００ｍＬ）を添加し、有機相を、ｐＨが中性になるまで、１Ｎ  ＮＨ4Ｃｌ、水及び塩水で繰り返し洗浄した。有機相を硫酸マグネシウム上で乾燥させ、濾過し、真空回転エバポレーターを使用して濃縮し、淡黄色固体２．００ｇを得た。粗生成物を酢酸エチル中での再結晶化によって精製し、ｍ．ｐ．１６４−１６６℃の白色固体として式（１０５）で表わされる化合物０．６７ｇを得た。
1Ｈ  ＮＭＲ：（３００ＭＨｚ，アセトン−ｄ6）：δ＝８.５８（ｂｒｓ，ＮＨ，１Ｈ）；８.５５−８.４５（ｍ，ＡｒＨ，２Ｈ）；８.３５−８.２５（ｍ，１Ｈ）；８.２５−８.１５（ｍ，１Ｈ）；７.６５−７.５０（ｍ，ＡｒＨ，２Ｈ）；７.３５−７.２０（ｍ，ＡｒＨ，２Ｈ）；７.１０−６.９５（ｍ，ＡｒＨ，１Ｈ）；４.７４（ｔ，Ｊ＝６.０Ｈｚ，ＯＣＨ2ＣＨ2ＣＦ2，４Ｈ）；３.００−２.７０（ｍ，ＯＣＨ2ＣＨ2ＣＦ2，４Ｈ）.
【０１５８】
実施例６：式（１０６）で表わされる化合物の製造
【化３９】
2008530260.tif 000041
式（１０２）で表わされる化合物［実施例２に従って製造］２．２５ｇ（２．１８ｍｍｏｌ）及びトリエチルアミン０．２７ｇ（２．６２ｍｍｏｌ）を、テトラヒドロフラン５
０ｍＬ中に溶解した。１，４−フェニレンジイソシアネート０．１７ｇ（１．０９ｍｍｏｌ）を、窒素雰囲気下、室温において、反応混合物に添加した。反応混合物を、室温において２４時間攪拌した。水（５０ｍＬ）を添加し、反応混合物を１５分間攪拌し、その後、固体を濾去し、オーブン中で乾燥させ、ｍ．ｐ．＞２００℃の白色固体として式（１０６）で表わされる化合物を得た。
【０１５９】
実施例７：式（１０７）で表わされる化合物の製造
【化４０】
2008530260.tif 000042
フッ素化アルコール（ゾニル  ＢＡ−Ｌ）６．９２ｇ（１５．６ｍｍｏｌ）及びトリエチルアミン２．３７ｇ（２３．４ｍｍｏｌ）をテトラヒドロフラン４０ｍＬ中に溶解した。３，５−ジニトロベンゾイルクロリド３．６０ｇ（１５．６ｍｍｏｌ）を、窒素雰囲気下、０−１０℃において、反応混合物に少しずつ添加した。反応混合物を、室温において１２時間攪拌した。ジエチルエーテル（１００ｍＬ）を添加し、有機相を、ｐＨが中性になるまで、１Ｎ  ＮＨ4Ｃｌ及び水で繰り返し洗浄した。有機相を硫酸マグネシウム上で乾燥させ、濾過し、真空回転エバポレーターを使用して濃縮し、黄色固体９．４０ｇを得た。粗生成物をフラッシュクロマトグラフィー（ヘキサン：酢酸エチル＝４：１）によって精製し、ｍ．ｐ．１１１−１１３℃の白色固体として式（１０７）で表わされる化合物７．５０ｇを得た。
1Ｈ  ＮＭＲ：（３００ＭＨｚ，ＣＤＣｌ3）：δ＝９.３０−９.２５（ｍ，ＡｒＨ，１Ｈ）；９.２０−９.１５（ｍ，ＡｒＨ，２Ｈ）；４.８０（ｔ，Ｊ＝６.３Ｈｚ，ＯＣＨ2ＣＨ2ＣＦ2，２Ｈ）；２.８５−２.６０（ｍ，ＯＣＨ2ＣＨ2ＣＦ2，２Ｈ）.
【０１６０】
実施例８：式（１０８）で表わされる化合物の製造
【化４１】
2008530260.tif 000043
フッ素化アルコール（フルオロケム  リミテッド）１８．８ｇ（７１．１ｍｍｏｌ）及びトリエチルアミン８．６３ｇ（８５．３ｍｍｏｌ）を乾燥トルエン１２０ｍＬ中に溶解した。５−ニトロイソフタロイルクロリド８．８２ｇ（３５．６ｍｍｏｌ）を、窒素雰囲気下、０−１０℃において、反応混合物に少しずつゆっくりと添加した。白色固体の大きな塊が形成し、反応を攪拌することが困難になったので、乾燥トルエン２８０ｍＬを添加した。反応混合物を、室温において１２時間攪拌した。その後、水（３００ｍＬ）を添加し、懸濁液を１時間攪拌し、固体を濾去し、水で繰り返し洗浄し、オーブン中で乾燥させ、ｍ．ｐ．９１−９２℃の白色固体として式（１０８）で表わされる化合物１４．９ｇを得た。
1Ｈ  ＮＭＲ：（３００ＭＨｚ，アセトン−ｄ6）：δ＝９.００（ｂｒｓ，ＡｒＨ，２Ｈ）；８.９５（ｂｒｓ，ＡｒＨ，１Ｈ）；４.８３（ｔ，Ｊ＝６.０Ｈｚ，ＯＣＨ2ＣＨ2ＣＦ2，４Ｈ）；３.０５−２.８０（ｍ，ＯＣＨ2ＣＨ2ＣＦ2，４Ｈ）.
【０１６１】
実施例９：式（１０９）で表わされる化合物の製造
【化４２】
2008530260.tif 000044
オートクレーブ容器（１００ｍＬ−ガラス−カマイル）中で、式（１０８）で表わされる化合物［実施例８に従って製造］９．８０ｇ（１３．９ｍｍｏｌ）及び触媒（Ｐｄ／Ｃ、１０質量％）０．８０ｇを、不活性ガス下において、テトラヒドロフラン５０ｍＬ中に溶解した。その後、容器中が５バールの圧力となるまで、Ｈ2ガスを充填した。反応混合物を、７５℃において２０時間攪拌した。反応混合物を室温まで冷却し、その後、触媒を濾去し、真空回転エバポレーターを使用して溶媒を蒸発させて、ｍ．ｐ．１３１−１３３℃の白色固体として式（１０９）で表わされる化合物８．００ｇを得た。
1Ｈ  ＮＭＲ：（３００ＭＨｚ，テトラヒドロフラン−ｄ8）：δ＝８.０５（ｂｒｓ，ＡｒＨ，１Ｈ）；７.５３（ｂｒｓ，ＡｒＨ，２Ｈ）；４.６５（ｔ，Ｊ＝６.３Ｈｚ，ＯＣＨ2ＣＨ2ＣＦ2，４Ｈ）；４.００（ｂｒｓ，ＮＨ2，２Ｈ）；２.７５−２.５０（ｍ，ＯＣＨ2ＣＨ2ＣＦ2，４Ｈ）.
【０１６２】
実施例１０：式（１１０）で表わされる化合物の製造
【化４３】
2008530260.tif 000045
式（１０９）で表わされる化合物［実施例９に従って製造］１．７８ｇ（２．６４ｍｍｏｌ）及びトリエチルアミン０．３８ｇ（３．７０ｍｍｏｌ）を、テトラヒドロフラン２５ｍＬ中に溶解した。ピバロイルクロリド０．３２ｇ（２．６４ｍｍｏｌ）を、窒素雰囲気下、室温において、反応混合物に添加した。反応混合物を、室温において１時間攪拌した。ジエチルエーテル（８０ｍＬ）を添加し、有機相を、ｐＨが中性になるまで、水で繰り返し洗浄した。有機相を硫酸マグネシウム上で乾燥させ、濾過し、真空回転エバポレーターを使用して濃縮し、ｍ．ｐ．７１−７３℃の淡黄色固体として、式（１１０）で表わされる化合物１．８５ｇを得た。
1Ｈ  ＮＭＲ：（３００ＭＨｚ，ＣＤＣｌ3）：δ＝８.５０−８.４０（ｍ，ＡｒＨ，２Ｈ）；８.４５−８.３５（ｍ，ＡｒＨ，１Ｈ）；７.５６（ｂｒｓ，ＮＨ，１Ｈ）；４.６７（ｔ，Ｊ＝６.３Ｈｚ，ＯＣＨ2ＣＨ2ＣＦ2，４Ｈ）；２.７５−２.５５（ｍ，ＯＣＨ2ＣＨ2ＣＦ2，４Ｈ）；１.３６（ｓ，ｔＢｕ，９Ｈ）.
【０１６３】
実施例１１：式（１１１）で表わされる化合物の製造
【化４４】
2008530260.tif 000046
式（１０９）で表わされる化合物［実施例９に従って製造］１．８２ｇ（２．７０ｍｍｏｌ）及びトリエチルアミン０．３３ｇ（３．２４ｍｍｏｌ）を、テトラヒドロフラン７０ｍＬ中に溶解した。テレフタロイルクロリド０．２７ｇ（１．３５ｍｍｏｌ）を、窒素雰囲気下、室温において、反応混合物に添加した。反応混合物を、室温において２時間攪拌した。酢酸エチル（２００ｍＬ）を添加し、有機相を、ｐＨが中性になるまで、水及び塩水で繰り返し洗浄した。有機相を硫酸マグネシウム上で乾燥させ、濾過し、真空回転エバポレーターを使用して濃縮し、淡黄色固体１．９０ｇを得た。粗生成物をフラッシュクロマトグラフィー（ヘキサン／酢酸エチル＝２：１）によって精製し、ｍ．ｐ．１８７−２２３℃の白色固体として、式（１１１）で表わされる化合物１．７０ｇを得た。
1Ｈ  ＮＭＲ：（３００ＭＨｚ，アセトン−ｄ6）：δ＝１０.１２（ｓ，ＮＨ，２Ｈ）；８.８５−８.８０（ｍ，ＡｒＨ，４Ｈ）；８.４５−８.４０（ｍ，ＡｒＨ，２Ｈ）；８.２３（ｓ，ＡｒＨ，４Ｈ）；４.７７（ｔ，Ｊ＝６.０Ｈｚ，ＯＣＨ2ＣＨ2ＣＦ2，８Ｈ）；３.００−２.８０（ｍ，ＯＣＨ2ＣＨ2ＣＦ2，８Ｈ）.
【０１６４】
実施例１２：式（１１２）で表わされる化合物の製造
【化４５】
2008530260.tif 000047
式（１０９）で表わされる化合物［実施例９に従って製造］３．４０ｇ（５．０５ｍｍｏｌ）及びトリエチルアミン０．６２ｇ（６．０７ｍｍｏｌ）をテトラヒドロフラン１３０ｍＬ中に溶解した。５−ニトロイソフタロイルクロリド０．６７ｇ（２．５３ｍｍｏｌ）を、窒素雰囲気下、室温において、反応混合物に少しずつ添加した。反応混合物を、室温において１０時間攪拌した。酢酸エチル（３００ｍＬ）を添加し、有機相を、ｐＨが中性になるまで、水及び塩水で繰り返し洗浄した。有機相を硫酸マグネシウム上で乾燥させ、濾過し、真空回転エバポレーターを使用して濃縮し、黄色固体３．８０ｇを得た。粗生成物をフラッシュクロマトグラフィー（ヘキサン：酢酸エチル＝３：１）によって精製し、ｍ．ｐ．１７５−１８４℃の黄色固体として式（１１２）で表わされる化合物０．９０ｇを得た。
1Ｈ  ＮＭＲ：（３００ＭＨｚ，アセトン−ｄ6）：δ＝１０.５０（ｓ，ＮＨ，２Ｈ）；９.１０（ｓ，ＡｒＨ，３Ｈ）；８.８５−８.８０（ｍ，ＡｒＨ，４Ｈ）；８.５０−８.４０（ｍ，ＡｒＨ，２Ｈ）；４.７８（ｔ，Ｊ＝６.０Ｈｚ，ＯＣＨ2ＣＨ2ＣＦ2，８Ｈ）；３.００−２.８０（ｍ，ＯＣＨ2ＣＨ2ＣＦ2，８Ｈ）.
【０１６５】
実施例１３：式（１１３）で表わされる化合物の製造
【化４６】
2008530260.tif 000048
式（１０９）で表わされる化合物［実施例９に従って製造］１．５０ｇ（２．２３ｍｍｏｌ）及びトリエチルアミン０．２５ｇ（２．４６ｍｍｏｌ）をテトラヒドロフラン５０ｍＬ中に溶解した。４，４’−メチレン−ビス−フェニルイソシアネート０．２８ｇ（１．１２ｍｍｏｌ）を、窒素雰囲気下、室温において、反応混合物に添加した。反応混合物を、室温において２４時間攪拌した。テトラヒドロフラン（５０ｍＬ）を添加し、反応混合物を１５分間攪拌し、その後、固体を濾去した。透明で無色の混合物を酢酸エチルで希釈し、水で洗浄し、硫酸ナトリウム上で乾燥させ、濾過し、濃縮した。粗物質をアセトニトリル中で再結晶化し、ｍ．ｐ．１８９−１９１℃の白色固体として式（１１３）で表わされる化合物を得た。
1Ｈ  ＮＭＲ：（３００ＭＨｚ，アセトン−ｄ6）：δ＝８.５６（ｂｒｓ，ＮＨ，２Ｈ）；８.５２−８.４２（ｍ，ＡｒＨ，４Ｈ）；８.３０−８.２０（ｍ，２Ｈ）；８.１９（ｂｒｓ，ＮＨ，２Ｈ）；７.５５−７.４０（ｍ，ＡｒＨ，４Ｈ）；７.２２−７.１０（ｍ，ＡｒＨ，４Ｈ）；４.７３（ｔ，Ｊ＝６.０Ｈｚ，ＯＣＨ2ＣＨ2ＣＦ2，８Ｈ）；３.９２（ｓ，ＡｒＣＨ2Ａｒ，２Ｈ）；３.００−２.７０（ｍ，ＯＣＨ2ＣＨ2ＣＦ2，８Ｈ）.
【０１６６】
実施例１４：式（１１４）で表わされる化合物の製造
【化４７】
2008530260.tif 000049
オートクレーブ容器（１００ｍＬ−ガラス−カマイル）中で、式（１１２）で表わされる化合物［実施例１２に従って製造］２．３０ｇ（１．５１ｍｍｏｌ）及び触媒（Ｐｄ／Ｃ、１０質量％）０．２５ｇを、不活性ガス下において、テトラヒドロフラン４０ｍＬ中に溶解した。その後、容器中が５バールの圧力となるまで、Ｈ2ガスを充填した。反応混合物を、７５℃において６時間攪拌した。反応混合物を室温まで冷却し、その後、触媒を濾去し、真空回転エバポレーターを使用して溶媒を蒸発させて、淡黄色固体として式（１１４）で表わされる化合物２．１０ｇを得た。
1Ｈ  ＮＭＲ：（３００ＭＨｚ，アセトン−ｄ6）：δ＝１０.００（ｓ，ＮＨ，２Ｈ）；８.８５−８.７０（ｍ，ＡｒＨ，４Ｈ）；８.４５−８.３５（ｍ，ＡｒＨ，２Ｈ）；７.８２（ｂｒｓ，ＡｒＨ，１Ｈ）；７.５５−７.４５（ｍ，ＡｒＨ，２Ｈ）；５.２６（ｂ
ｒｓ，ＮＨ2，２Ｈ）；４.７６（ｔ，Ｊ＝６.０Ｈｚ，ＯＣＨ2ＣＨ2ＣＦ2，８Ｈ）；３.００−２.７５（ｍ，ＯＣＨ2ＣＨ2ＣＦ2，８Ｈ）.
【０１６７】
実施例１５：式（１１５）で表わされる化合物の製造
【化４８】
2008530260.tif 000050
式（１１４）で表わされる化合物［実施例１４に従って製造］１．９５ｇ（１．３１ｍｍｏｌ）及びトリエチルアミン０．１６ｇ（１．５６ｍｍｏｌ）をテトラヒドロフラン３０ｍＬ中に溶解した。テレフタロイルクロリド０．１３ｇ（０．６５ｍｍｏｌ）を、窒素雰囲気下、室温において、反応混合物に添加した。反応混合物を、室温において５時間攪拌した。水（３０ｍＬ）を添加し、反応混合物を１５分間攪拌し、その後、固体を濾去し、オーブン中で乾燥させ、ｍ．ｐ．３３７−３４７℃の白色固体として式（１１５）で表わされる化合物を得た。
1Ｈ  ＮＭＲ：1Ｈ  ＮＭＲ：（３００ＭＨｚ，テトラヒドロフラン−ｄ8）：δ＝１０.１９（ｓ，ＮＨ，４Ｈ）；１０.０６（ｓ，ＮＨ，２Ｈ）；８.８２−８.７５（ｍ，ＡｒＨ，８Ｈ）；８.７２−８.６５（ｍ，ＡｒＨ，４Ｈ）；８.５０−８.４５（ｍ，ＡｒＨ，４Ｈ）；８.４５−８.３５（ｍ，ＡｒＨ，２Ｈ）；８.２２−８.１８（ｍ，ＡｒＨ，４Ｈ）；４.７２（ｔ，Ｊ＝６.０Ｈｚ，ＯＣＨ2ＣＨ2ＣＦ2，１６Ｈ）；２.９５−２.７０（ｍ，ＯＣＨ2ＣＨ2ＣＦ2，１６Ｈ）.
【０１６８】
実施例１６：ポリプロピレンにおける撥水性及び撥油性
式（Ｉ）で表される化合物の忌避性質を測定するために、それらを下記の手順に従い試験した。試料調製は、ポリプロピレン不織布と添加剤との組み合わせ、及び表面への添加剤の移動及び化学基の適切な表面再配置を可能にする熱処理（例えば１０分間１３０℃）である。この追加の熱サイクルは、基材表面上で均一な再分布を得るために式（Ｉ）で表される化合物を融解するために必要とされた。ポリプロピレン不織布、織物質量：４０ｇ／ｍ2の工業用試料を、１分間超音波エネルギーを同時に適用しながら、試験化合物の１％イソプロパノール溶液に浸漬した。その後、試料を室温で一晩乾燥し、次にオーブンにおいて９０℃で２時間乾燥した。その後試料の一部を１３０℃で１０分間アニールした。
処理した不織布試料を、ＩＮＤＡ試験法８０．８（９９）に類似の撥水性試験で評価した。不織布のぬれ挙動を一連の水／イソプロパノール混合物で試験した。ぬれ挙動の観察結果を、０（可湿、非撥水性）ないし１０（最適な撥水性）で評価した。結果を表１にまとめた。
表１：
【表１】
2008530260.tif 000051
ａ）比較例
ｂ）本発明に従った例
処理した不織布試料を、ＡＡＴＣＣ試験法１１８−１９９７／ＩＳＯ１４４１９に類似の撥油性試験で評価した。この試験は、撥水性試験方法に対し既に述べられたものと同じ概念に従うが、試験溶媒として一連の炭化水素を使用した。ぬれ挙動の観察結果を、０（非撥油性）ないし８（最適な撥油性）で評価した。結果を表２にまとめた。
表２：
【表２】
2008530260.tif 000052
ａ）比較例
ｂ）本発明に従った例
【０１６９】
実施例１７：ポリプロピレン不織布繊維
配合：式（１０１）で表される化合物［実施例１に従って製造］を、完全な液体となるまで、オーブン中で７０℃において加熱した。該液体を、加熱したメスシリンダーを介して、レイストリッツＭＩＣ２７／ＧＬ−３２Ｄ  二軸スクリュー押出機中に２０ｍＬ／分の速度において添加し、ポリプロピレンペレットの二軸スクリュー押出物とした。押出帯は、メインスクリュー５００ＲＰＭで、１５０−１９５℃であり、ＰＰフィーダーは２００−２５０ＲＰＭである。溶融ポリマー及び添加剤は２つのオリフィスダイを通して出す。溶融物質は、冷水おけですぐに冷却及び固化した。固化ストランドをコンエアー／ジェ
トロ  ３０４  ペレタイザーに供給した。スパンボンド加工のために使用したポリプロピレンはエクソンモービル社製ＰＰ３１５５（溶融流量３６ｇ／１０分）であり、メルトブロー加工のために使用したポリプロピレンはエクソンモービル社製ＰＰ３５４６（溶融流量１２００ｇ／１０分）である。
もう１つの方法として、式（１０１）で表される化合物は、当業者によってマスターバッチに作られた。望ましい量のマスターバッチを、次にスパンボンド及びメルトブロー不織布を作るために適したポリプロピレンとタンブル混合した。
タンブル混合：濃縮ペレットを追加のポリプロピレンペレットとともに落とし、そしてマリオンＳＰＳ１２２４ミキサーで混合し、質量に基づく望ましい添加剤濃度とした。
スパンボンド加工：スパンボンド不織布ポリプロピレン繊維を、以下の条件下で、１−メートル幅レイコフィルＩＩスパンボンドパイロットラインを使用して、上記で製造したタンブル混合添加剤ペレットから調製した：押出機温度  ２００−２２０℃、スクリーンチェンジャー温度  ２０５℃、スピンポンプ速度  ９ｒｐｍ、４０００個の出糸突起孔の温度勾配  ２２３−２４０℃、１３０−１４０℃の結合温度での２６０−３００ＰＬＩのボンダー圧力（Ｂｏｎｄｅｒ  ｐｒｅｓｓｕｒｅ）、冷却空気速度  １７００ｒｐｍ及び吸気速度  １５００ｒｐｍ、巻き取り回収速度は特定の基本質量を有する不織布を製造するために調整した。
メルトブロー加工：メルトブローポリプロピレン繊維はまた、以下の条件下で、２成分技術を用いて２４インチ  レイフェンハウザー  メルトブローパイロットラインを使用して、上記で製造したタンブル混合添加剤ペレットから調製した：押出温度（Ａ及びＢ押出機の両方において）  １６０−２４０℃、スクリーンチェンジャー温度  ２４０℃、スピンポンプ速度（Ａ及びＢ押出機の両方において）  １６ｒｐｍ、ダイ温度勾配  ２４０℃、処理量２９．７ｋｇ／時間、吸気送風機速度  ２０００ｒｐｍ、スピンベルト速度は特定の基本質量を有する不織布を製造するために調整した。
さもなくば：メルトブローポリプロピレン繊維はまた、以下の条件下で、特注の６インチ  メルトブローパイロットラインを使用して、上記で製造したタンブル混合添加剤ペレットから調製した：押出温度１７５ないし２６５℃、ダイ温度  ２６５℃；処理量０．４９ｇ／時間／ｍ（４．４４ｋｇ／時間）、回転ドラム速度は特定の基本質量を有する不織布を製造するために調整した。
調製した不織布試料を、ＩＮＤＡ（国際不織布協会）標準に類似の撥水性／撥アルコール性挙動について評価した。結果を表３にまとめた。
表３：
【表３】
2008530260.tif 000053
ａ）比較例
ｂ）本発明に従った例
【国際調査報告】
2008530260.tif 000088
2008530260.tif 000089
2008530260.tif 000090